26 . 67 g 의 실리콘 조성물 베이스 물질 , 13 . 33 g 의 비닐 중합체 20000 및 66 . 08 g 의 톨루엔 을 KOMET PTFE 자기 교반 막대 를 함께 이용 하 여 250 　 ml 실험 용 유리 플라스크 내 에 롤러 층 ( bed ) 상 에서 밤새 용해 시 면서 도입 한다 . 3 . 618 g 의 가교제 H 014 , 0 . 4 g 의 저해제 PT 88 및 0 . 04 g 의 촉매 EP 를 균질 한 용액 내 로 칭량 하 고 , 교반 하 면서 용해 시킨다 . 이후 , 70 . 49 g 의 트리 에틸렌 글리콜 을 격렬히 교반 하 면서 서서히 적가 하 고 , 생성 된 혼합물 이 균질 해질 때 까지 계속 교반 한다 .